Многослойное поверхностное покрытие

2
2
1. Многослойное не содержащее PVC поверхностное покрытие (1), содержащее не содержащий PVC несущий слой (2), содержащий вуаль (3) на основе волокон, удельный вес которой составляет от 17 до 75 г/м, на стороне, соприкасающейся при эксплуатации с покрываемой поверхностью, причем указанная вуаль (3) на основе волокон содержит связующую пропитку на основе полиолефинов, вес которой составляет от 5 до 25 г/м.
2. Многослойное не содержащее PVC поверхностное покрытие (1) по п. 1, отличающееся тем, что весовое отношение связующей композиции к весу вуали 3 на основе волокон составляет от 0,13 до 0,625, предпочтительно от 0,2 до 0,375.
3. Многослойное не содержащее PVC поверхностное покрытие (1) по п. 1 или 2, отличающееся тем, что связующая пропитка на основе полиолефинов содержит полиэтилен высокой плотности (HDPE), полиэтилен низкой плотности (LDPE) или линейный полиэтилен низкой плотности (LLDPE), полиэтилен очень низкой плотности (VLDPE), этиленвинилацетат (EVA), полиолефиновые пластомеры (POP), полиолефиновые эластомеры (РОЕ) или их сочетание.
4. Многослойное не содержащее PVC поверхностное покрытие (1) по п. 1, отличающееся тем, что вуаль (3) на основе волокон, содержащая связующую пропитку на основе полиолефинов, имеет толщину менее 350 мкм, предпочтительно менее 250 мкм.
5. Многослойное не содержащее PVC поверхностное покрытие (1) по п. 1, отличающееся тем, что не содержащий PVC несущий слой (2) представляет собой слой на основе полиолефинов.
6. Многослойное не содержащее PVC поверхностное покрытие (1) по п. 5, отличающееся тем, что не содержащий PVC несущий слой (2) содержит композицию, содержащую этиленвинилацетат (EVA), этилметилакрилат (ЕМА), этиленбутилакрилат (ЕВА), полиэтилен очень низкой плотности (VLDPE), линейный полиэтилен низкой плотности (LLDPE), полиолефиновые пластомеры (POP), полиолефиновые эластомеры (РОЕ) или их сочетание.
7. Многослойное не содержащее PVC поверхностное покрытие (1) по п. 1, дополнительно содержащее декоративный слой (5), содержащий полиуретановую краску на водной основе, и слой (4) износа на основе
полиолефинов.
8. Многослойное не содержащее PVC поверхностное покрытие (1) по п. 1, дополнительно содержащее слой (6) лака на полиуретановой основе поверх слоя (4) износа на основе полиолефинов.
2
2
9. Применение вуали (3) на основе волокон, удельный вес которой составляет от 17 до 75 г/м, и содержащей связующую пропитку на основе полиолефинов, вес которой составляет от 5 до 25 г/м, для повышения шероховатости обратной поверхности не содержащего PVC несущего слоя (2) или поверхностного покрытия, содержащего указанный несущий слой (2).
2
2
10. Применение вуали (3) на основе волокон, удельный вес которой составляет от 17 до 75 г/м и содержащей связующую пропитку на основе полиолефинов, вес которой составляет от 5 до 25 г/м, для обеспечения совместимости не содержащего PVC несущего слоя (2) многослойного не содержащего PVC поверхностного покрытия (1) с совместимым с PVC клеем, предпочтительно клеем на основе акрила.
11. Способ получения поверхности многослойного не содержащего PVC поверхностного покрытия (1), включающий этапы:
2
2
2
2
- получения вуали (3) на основе волокон, удельный вес которой составляет от 17 до 75 г/м, и пропитанной связующей композицией на основе полимеров, вес которой составляет от 5 до 25 г/м, или получения вуали (3) на основе волокон, удельный вес которой составляет от 17 до 75 г/м, и распределения связующей композицией на основе полимеров, вес которой составляет от 5 до 25 г/м по одной стороне указанной вуали (3) на основе волокон,
- получения не содержащего PVC несущего слоя (2) или многослойного не содержащего PVC поверхностного покрытия (1), содержащего не содержащий PVC несущий слой (2),
- воздействия теплом или теплом и давлением на вуаль (3) на основе волокон, содержащую связующую композицию на основе полимеров перед приведением в контакт или одновременно с приведением в контакт с несущим слоем (2) или несущим слоем (2) многослойного не содержащего PVC поверхностного покрытия (1).
12. Способ по п. 11, отличающийся тем, что на вуаль (3) на основе волокон, содержащую связующую композицию на основе полимеров, воздействуют теплом одновременно с приведением в контакт с несущим слоем (2) и одновременно с приведением слоя (4) износа в контакт с несущим слоем
(2).
13. Способ по п. 11 или 12, отличающийся тем, что температура нагревания составляет от 90 до 170°С, а давление составляет от 0,2 5 до 5 бар.
14. Способ покрытия поверхности, включающий этапы:
- получения совместимого с PVC клея,
- получения многослойного не содержащего PVC поверхностного покрытия (1) по любому из пп. 1-8,
2
- нанесения указанного совместимого с PVC клея с концентрацией от 150 до 500 г/м поверх покрываемой поверхности с образованием слоя клея толщиной от 100 до 4 00 мкм,
- нанесения указанного многослойного не содержащего PVC поверхностного покрытия (1) поверх указанного совместимого с PVC клея.
15. Способ по п. 14, отличающийся тем, что интервал времени между этапом нанесения совместимого с PVC клея и нанесения многослойного не содержащего PVC поверхностного покрытия (1) не должен превышать 15 минут.